(57)【要約】【課題】  高いストレッチ性および優れた捲縮性と膨らみ感と強度を有するストレッチ性布帛を提供する。【解決手段】  収縮性の異なる２種類のポリエステル系樹脂がサイドバイサイド型に貼り合されている立体捲縮糸を含有するストレッチ性布帛であって、この立体捲縮糸の混率が８０重量％以下であり、伸長率が３〜６０％および引張強度が１５０Ｎ以上であることを特徴とするストレッチ性布帛。立体捲縮糸が、収縮性の異なる２種類のポリエステル系樹脂がサイドバイサイド型に貼り合されている複合繊維を熱収縮したものであり、この複合繊維が下記（ａ）、（ｂ）および（ｃ）の値を同時に満足することが好適である。（ａ）  ３．０（％）≦Ａ１≦２０．０（％）（ｂ）  １００（ｍｇ/ｄｔｅｘ）≦Ａ２≦２００（ｍｇ/ｄｔｅｘ）（ｃ）  ２．８（ｃＮ／ｄｔｅｘ）≦原糸強度≦４．２（ｃＮ／ｄｔｅｘ）【選択図】  なし【特許請求の範囲】
【請求項１】
収縮性の異なる２種類のポリエステル系樹脂がサイドバイサイド型に貼り合されている立体捲縮糸を含有するストレッチ性布帛であって、この立体捲縮糸の混率が８０重量％以下であり、伸長率が３〜６０％および引張強度が１５０Ｎ以上であることを特徴とするストレッチ性布帛。
【請求項２】
前記立体捲縮糸が、収縮性の異なる２種類のポリエステル系樹脂がサイドバイサイド型に貼り合されている複合繊維を熱収縮したものであり、この複合繊維が下記（ａ）、（ｂ）および（ｃ）の値を同時に満足することを特徴とする請求項１記載のストレッチ性布帛。
（ａ）  ３．０（％）≦Ａ１≦２０．０（％）
（ｂ）  １００（ｍｇ/ｄｔｅｘ）≦Ａ２≦２００（ｍｇ/ｄｔｅｘ）
（ｃ）  ２．８（ｃＮ／ｄｔｅｘ）≦原糸強度≦４．２（ｃＮ／ｄｔｅｘ）
（１）潜在捲縮率（Ａ１）は、下式（Ｉ）により計算した値である。
Ａ１＝Ａ３−Ａ４−Ａ５  ・・・（Ｉ）
（２）熱応力（Ａ２）
（３）荷重下収縮率（Ａ３）
５００ｍｍの糸を往復させてカセ巻を作成し、荷重１（デシテックス×０．９×０．１ｇ）を吊り下げて試料長を測定した（Ｌ０）。同様に５００ｍｍの糸を往復させてカセ巻を作成し、荷重２（デシテックス×０．９×１．２ｍｇ）を吊り下げて１５分間、９８℃の熱水中に浸漬させ、風乾させた後の試料長（Ｌ１）を測定し、荷重下収縮率（Ａ３）＝（Ｌ０−Ｌ１）×１００／Ｌ０を算出した。
（４）顕在捲縮率（Ａ４）
５００ｍｍの糸を往復させてカセ巻を作成し、荷重１を吊り下げて試料長を測定した（Ｌ０）。同様に５００ｍｍの糸を往復させてカセ巻を作成し、荷重２を吊り下げたまま３０分後の試料長（Ｌ２）を測定した。これらＬ０とＬ１の値から顕在捲縮率（Ａ４）＝（Ｌ０ −Ｌ２）×１００／Ｌ０を算出した。
（５）直線収縮率（Ａ５）
荷重下収縮率（Ａ３）の測定に用いたサンプルに荷重３（デシテックス×０．９×０．３５ｇ）の荷重を追加し３０秒後の試料長（Ｌ３）を測定し、直線収縮率（Ａ５）＝（Ｌ０−Ｌ３）×１００／Ｌ０を算出した。
【請求項３】
前記立体捲縮糸の収縮性の大なるポリエステル系樹脂が、２，２ビス［４−（２−ヒドロキシエトキシ）フェニル］プロパン及び／又はイソフタル酸を第三成分とする共重合ポリエステル系樹脂であり、収縮性の小なるポリエステル系樹脂がポリエチレンテレフタレートであることを特徴とする請求項１または２記載のストレッチ性布帛。
【請求項４】
前記ストレッチ性布帛が編物からなり、編組織がトリコット、ラッセル、天竺またはダブルジャージからなることを特徴とする請求項１〜３いずれか一項に記載のストレッチ性布帛。
【請求項５】
前記ストレッチ性布帛が織物からなり、織組織が平織、綾織、朱子織のいずれか、またはそれらの応用組織からなることを特徴とする請求項１〜３いずれか一項に記載のストレッチ性布帛。
【発明の詳細な説明】
【技術分野】
【０００１】
本発明は、ストレッチ性を有する布帛に関するものである。
【背景技術】
【０００２】
ポリエチレンテレフタレートに代表されるポリエステルは、優れた機械的特性と化学的特性を有しており、様々な分野において使用されている。特にストレッチ機能を有する織編物を得るためには仮撚加工糸が性能および品質面で優れているため、幅広く様々な分野で使用されている。
【０００３】
また、仮撚加工糸を用いるには、仮撚加工工程及びそのコストが必要であることからストレッチ織編物を得るための別の手法としては、熱収縮特性の異なる２種類のポリエステルがサイドバイサイド型に接合された潜在捲縮性を有する繊維を用い、この複合繊維で構成された生地に染色加工などで熱量を付与することにより、この複合繊維に捲縮性を発現させることがよく知られている（特許文献１、２参照）。
【０００４】
このような、潜在捲縮性を有する複合繊維は、布帛化後の熱処理により捲縮が発現して嵩高になり膨らみ感やソフトな風合いの生地が得られる。この潜在捲縮性を有する複合繊維は、単独で使用することもできるが他の様々な繊維とともに用いることで、組み合わせる繊維の特性を活かしつつストレッチ性を付与することが可能となるため、広く使用されている。
【先行技術文献】
【特許文献】
【０００５】
【特許文献１】特許第４３５７１９８号公報
【特許文献２】特許第４６９９０７２号公報
【発明の概要】
【発明が解決しようとする課題】
【０００６】
しかしながら、このような潜在捲縮性を有する複合繊維を織編物にして染色加工を行ったとき、仮撚加工糸を使用した場合と比較して熱量を与えたときに発生する生地の収縮性が大きいため、生地の幅が著しく狭くなり、この生地を目標とする生地幅まで伸ばすことが容易にできなくなり、また無理に引き伸ばすと捲縮が伸びてしまい、ストレッチ性が悪くなるという問題があった。
【０００７】
このような問題を解決する方法として織編物を作る段階で生地の幅を広く設計することが考えられる。しかしながら生地の幅を広くできるような織機または編機は特殊であるため、専用の機械が必要となり、新たな設備を購入しなければならない。また、これに対応する設備を新規に設置したとしても汎用性がないため実際にこのような機械を導入するのは難しい。また、生地が期待する以上に収縮するという懸念もある。
【０００８】
また別の方法として、生地の収縮性を抑える目的で染色する前にあらかじめ織編物をヒートセットする方法もあるが、この場合、サイドバイサイド型ポリエステル立体捲縮糸の捲縮性が発現しにくくなり、仮撚加工糸のような嵩高で柔らかく、ストレッチ性のある生地を得ることができない。
【０００９】
本発明の目的は、上記のような問題点を解決し、高いストレッチ性および優れた捲縮性と膨らみ感と強度を有するストレッチ性布帛を提供することにある。
【課題を解決するための手段】
【００１０】
本発明の目的は、収縮性の異なる２種類のポリエステル系樹脂がサイドバイサイド型に貼り合されている立体捲縮糸を含有するストレッチ性布帛であって、この立体捲縮糸の混率が８０重量％以下であり、伸長率が３〜６０％および引張強度が１５０Ｎ以上であることを特徴とするストレッチ性布帛によって達成される。
また、前記立体捲縮糸は、収縮性の異なる２種類のポリエステル系樹脂がサイドバイサイド型に貼り合されている複合繊維を熱収縮したものであり、その複合繊維が下記（ａ）、（ｂ）および、（ｃ）の値を同時に満足することが好ましい。
（ａ）  ３．０（％）≦Ａ１≦２０．０（％）
（ｂ）  １００（ｍｇ/ｄｔｅｘ）≦Ａ２≦２００（ｍｇ/ｄｔｅｘ）
（ｃ）  ２．８（ｃＮ／ｄｔｅｘ）≦原糸強度≦４．２（ｃＮ／ｄｔｅｘ）
（１）潜在捲縮率（Ａ１）は、下式（Ｉ）により計算した値である。
Ａ１＝Ａ３−Ａ４−Ａ５  ・・・（Ｉ）
（２）熱応力（Ａ２）
（３）荷重下収縮率（Ａ３）
５００ｍｍの糸を往復させてカセ巻を作成し、荷重１（デシテックス×０．９×０．１ｇ）を吊り下げて試料長を測定した（Ｌ０）。同様に５００ｍｍの糸を往復させてカセ巻を作成し、荷重２（デシテックス×０．９×１．２ｍｇ）を吊り下げて１５分間、９８℃の熱水中に浸漬させ、風乾させた後の試料長（Ｌ１）を測定し、荷重下収縮率（Ａ３）＝（Ｌ０−Ｌ１）×１００／Ｌ０を算出した。
（４）顕在捲縮率（Ａ４）
５００ｍｍの糸を往復させてカセ巻を作成し、荷重１を吊り下げて試料長を測定した（Ｌ０）。同様に５００ｍｍの糸を往復させてカセ巻を作成し、荷重２を吊り下げたまま３０分後の試料長（Ｌ２）を測定した。これらＬ０とＬ１の値から顕在捲縮率（Ａ４）＝（Ｌ０ −Ｌ２）×１００／Ｌ０を算出した。
（５）直線収縮率（Ａ５）
荷重下収縮率（Ａ３）の測定に用いたサンプルに荷重３（デシテックス×０．９×０．３５ｇ）の荷重を追加し３０秒後の試料長（Ｌ３）を測定し、直線収縮率（Ａ５）＝（Ｌ０−Ｌ３）×１００／Ｌ０を算出した。
【００１１】
また、前記立体捲縮糸は、収縮性の大なるポリエステル系樹脂が、２，２ビス［４−（２−ヒドロキシエトキシ）フェニル］プロパン及び／又はイソフタル酸を第三成分とする共重合ポリエステル系樹脂であり、収縮性の小なるポリエステル系樹脂がポリエチレンテレフタレートであることが好ましい。
【００１２】
また、前記ストレッチ性布帛は編物からなり、編組織がトリコット、ラッセル、天竺またはダブルジャージからなることが好ましい。
【００１３】
また、前記ストレッチ性布帛は織物からなり、織組織が平織、綾織、朱子織のいずれか、またはそれらの応用組織からなることが好ましい。
【発明の効果】
【００１４】
本発明のストレッチ性布帛は、収縮性の異なる２種類のポリエステル系樹脂がサイドバイサイド型に貼り合されている立体捲縮糸を一定の混率で含有するものであり、優れたストレッチ性と膨らみと強度のあるストレッチ性布帛である。
また、本発明により規定した収縮性の異なる２種類のポリエステル系樹脂がサイドバイサイド型に貼り合されている複合繊維を配することにより、熱処理後、ポリエステル系立体捲縮糸を配する生地となり、その熱処理後の生地は、ヒートセット加工性が良好で、よって、ヒートセット加工した後、優れたストレッチ性と膨らみと強度のあるストレッチ性布帛を得ることができる。
また、本発明により、仮撚加工糸の使用量を減らすことができるので、工程削除、コスト削減が可能となる。また、上記熱処理は、生地製造における通常工程である染色工程等であり、よって、本発明は、新たな工程を追加することなく、ストレッチ性布帛を得ることができる。
【発明を実施するための形態】
【００１５】
以下、本発明を詳細に説明する。
本発明において、「布帛」は、熱処理前の生地を、「ストレッチ性布帛」は、熱処理後ヒートセットしたストレッチ性のある生地をいう。
【００１６】
本発明のストレッチ性布帛は、収縮性の異なる２種類のポリエステル系成分がサイドバイサイド型に貼り合されている立体捲縮糸を含有するストレッチ性布帛であって、この立体捲縮糸の混率が８０重量％以下であり、伸長率が３〜６０％および引張強度が１５０Ｎ以上であるものである。
【００１７】
本発明においては、収縮性の異なる２種類のポリエステル系成分がサイドバイサイド型に貼り合されている複合繊維（以下、サイドバイサイド型複合繊維と記す）であって、下記（ａ）、（ｂ）および、（ｃ）の値を同時に満足するサイドバイサイド型複合繊維を使用することが好適である。
（ａ）  ３．０（％）≦Ａ１≦２０．０（％）
（ｂ）  １００（ｍｇ/ｄｔｅｘ）≦Ａ２≦２００（ｍｇ/ｄｔｅｘ）
（ｃ）  ２．８（ｃＮ／ｄｔｅｘ）≦原糸強度≦４．２（ｃＮ／ｄｔｅｘ）
（１）潜在捲縮率（Ａ１）は、下式（Ｉ）により計算した値である。
Ａ１＝Ａ３−Ａ４−Ａ５  ・・・（Ｉ）
（２）熱応力（Ａ２）
（３）荷重下収縮率（Ａ３）
５００ｍｍの糸を往復させてカセ巻を作成し、荷重１（デシテックス×０．９×０．１ｇ）を吊り下げて試料長を測定した（Ｌ０）。同様に５００ｍｍの糸を往復させてカセ巻を作成し、荷重２（デシテックス×０．９×１．２ｍｇ）を吊り下げて１５分間、９８℃の熱水中に浸漬させ、風乾させた後の試料長（Ｌ１）を測定し、荷重下収縮率（Ａ３）＝（Ｌ０−Ｌ１）×１００／Ｌ０を算出した。
（４）顕在捲縮率（Ａ４）
５００ｍｍの糸を往復させてカセ巻を作成し、荷重１を吊り下げて試料長を測定した（Ｌ０）。同様に５００ｍｍの糸を往復させてカセ巻を作成し、荷重２を吊り下げたまま３０分後の試料長（Ｌ２）を測定した。これらＬ０とＬ１の値から顕在捲縮率（Ａ４）＝（Ｌ０ −Ｌ２）×１００／Ｌ０を算出した。
（５）直線収縮率（Ａ５）
荷重下収縮率（Ａ３）の測定に用いたサンプルに荷重３（デシテックス×０．９×０．３５ｇ）の荷重を追加し３０秒後の試料長（Ｌ３）を測定し、直線収縮率（Ａ５）＝（Ｌ０−Ｌ３）×１００／Ｌ０を算出した。
【００１８】
本発明において、上記潜在捲縮率（Ａ１）は、３．０≦Ａ１≦２０．０（％）であることが好適であり、中でも４．０≦Ａ１≦６．０（％）であることがより好ましい。  
潜在捲縮率が２０．０％を超えるサイドバイサイド型複合繊維を使用した布帛は収縮性が強すぎるため、熱処理した後の生地の幅が著しく狭くなる傾向にあり、また、潜在捲縮率が３．０％未満のサイドバイサイド型複合繊維を使用した布帛はほとんどストレッチ性がないものになる傾向にある。
【００１９】
本発明における上記熱応力は１００≦熱応力（Ａ２）≦２００（ｍｇ/ｄｔｅx）の範囲にあることが好適であり、中でも１００≦熱応力≦１５０（ｍｇ/ｄｔｅx）であることがより望ましい。
熱応力が２００ｍｇ/ｄｔｅｘを超えるとサイドバイサイド型複合繊維を使用した布帛を染色加工するときに幅が入りすぎるため、シボ立ち欠点や糸切れが発生する傾向にあり、１００ｍｇ/ｄｔｅｘ未満になるとストレッチ性に乏しいものとなる傾向にある。
【００２０】
本発明において、上記原糸強度は、２．８（ｃＮ／ｄｔｅｘ）≦原糸強度≦４．２（ｃＮ／ｄｔｅｘ）であることが好適である。より好ましくは原糸強度が３．２（ｃＮ／ｄｔｅｘ）≦原糸強度≦３．８（ｃＮ／ｄｔｅｘ）である。原糸強度が４．２ｃＮ／ｄｔｅｘを超えると原糸の潜在捲縮率が低下してストレッチ性が悪くなる傾向にある。また、原糸強度が２．８ｃＮ／ｄｔｅｘ未満であると生地強度が低下する傾向にある。
【００２１】
本発明に係るサイドバイサイド型複合繊維は、熱収縮特性の小さなポリエステル系樹脂（ｐ）と熱収縮特性の大きなポリエステル系樹脂（ｑ）とをサイドバイサイド型に接合したもので、ポリエステル系樹脂（ｐ）としてフィラメントの沸収値が１０％未満（好ましくは５％以下）のものを使用し、ポリエステル系樹脂（ｑ）として、フィラメントの沸収値が１０％以上（好ましくは１５％以上）のものを使用することが好ましい。
【００２２】
熱収縮特性の異なる樹脂の組み合わせとしては、ポリエチレンテレフタレートと高収縮共重合ポリエステルとの組み合わせまたは粘度の異なるポリエチレンテレフタレートの組み合わせ等が挙げられる。
中でも、ポリエチレンテレフタレートと高収縮共重合ポリエステルの組み合わせが好ましい。
【００２３】
高収縮共重合ポリエステルとするために共重合する第３成分としては、例えば、ジエチレングリコール、２，２ビス［４−（２−ヒドロキシエトキシ）フェニル］プロパン、１，４−ブタンジオール等のジオール化合物、アジピン酸、アゼライン酸、イソフタル酸等のカルボン酸化合物等が挙げられる。
中でも、２，２ビス［４−（２−ヒドロキシエトキシ）フェニル］プロパン及び／又はイソフタル酸を共重合したポリエステルを用いることが好ましい。この場合、両成分の共重合比率は、２，２ビス［４−（２−ヒドロキシエトキシ）フェニル］プロパンはアルコール成分中に２〜６ｍｏｌ％、イソフタル酸は酸成分中に４〜８ｍｏｌ％とすることが好ましい。
【００２４】
すなわち、熱収縮率及び収縮力を十分発揮させる点からは、２，２ビス［４−（２−ヒドロキシエトキシ）フェニル］プロパンの含有量は２ｍｏｌ％以上が好ましく、また、ポリマーの耐光性による変色を避ける点では６ｍｏｌ％以下が好ましい。また、イソフタル酸の含有量は、収縮率を十分に満足させる点では４ｍｏｌ％以上が好ましく、ポリマーの融点及び耐熱性を保ちやすいという点では８ｍｏｌ％以下が好ましい。
また、高収縮共重合ポリエステルの主成分はテレフタル酸とエチレングリコールよりなるポリエステルが好ましく、更に、その他の成分として染色性改善のモノマーや耐熱性改良の化合物等を含有していてもよい。
【００２５】
上記ポリエステルの製造時あるいは成形加工時に、顔料、艶消し剤、蛍光増白剤、紫外線吸収剤、酸化防止剤、制電剤及び有機アミン、有機カルボン酸アミド等のエーテル結合抑制剤等、必要に応じて種々使用しても良い。
【００２６】
前記複合繊維のサイドバイサイド型の接合形態は、本発明において求められる捲縮性能が発現するものであればよく、丸断面、繭断面、三角断面、Ｙ断面、Ｕ断面、扁平断面等の公知の形状が挙げられる。中でも、ほぼ丸断面形状２つが接合した繭断面が好適である。
また、本発明において、サイドバイサイド型には、その変形接合形態として、偏心芯鞘型を含むものである。
【００２７】
前記複合繊維のサイドバイサイド型の各々の成分の比率は、良好な性能を得るためには質量比（高収縮ポリエステル／低収縮ポリエステル）で４０／６０〜６０／４０の範囲が良く、５０／５０が最適である。
【００２８】
上記のようなサイドバイサイド型複合繊維は、常法により、すなわち、複合紡糸型溶融紡糸機により製造する方法等が挙げられる。その方法は、例えば、２種類のポリエステル系チップをそれぞれ別々のエクストルーダーにて溶融し、紡糸口金にてサイドバイサイド型になるように合流させ、同一紡糸孔から吐出して紡糸するものである。そのとき、紡糸温度はポリエステル系成分の粘度によって適宜、調整するが、通常は２８０〜３００℃の範囲が望ましい。紡出された繊維は冷却固化後に紡糸油剤を付与して、１０００〜４０００ｍ／ｍｉｎの速度で巻取り、一旦巻き取った後、別工程で延伸機により延伸するか、あるいはそのまま連続で熱延伸することにより、サイドバイサイド型複合繊維を得ることができる。
【００２９】
次に、本発明に係るサイドバイサイド型複合繊維の顕在捲縮率について説明する。顕在捲縮率とは繊維がサイドバイサイド型で収縮率の異なる組み合わせで配していることにより、糸に一定のテンションをかけた場合、収縮のひずみが発生し、３次元のらせん状の捲縮が生まれる。この現象は原糸に一定の熱量を付与する前でも発現する。
【００３０】
また、本発明に係るサイドバイサイド型複合繊維は、上記顕在捲縮と潜在捲縮が発現されることにより優れたストレッチバック性を有する布帛を得ることができる。なお、ストレッチバック性とは布帛に一定応力を付与して伸長させて、その応力を解除したときに元にもどる回復力が強いことを言う。
【００３１】
また、本発明に係るサイドバイサイド型複合繊維の総繊度は、３３〜２６０ｄｔｅｘであることが好ましく、フィラメント数は１２〜９６本であることが好ましい。
その中で、単糸繊度は０．５〜４．０ｄｔｅｘであることが好ましく、中でも０．８〜３．０ｄｔｅｘとすることがより好ましい。単糸繊度が０．５ｄｔｅｘ未満であると、捲縮性能が発現しにくく、十分なストレッチ性能を得ることができない。一方、単糸繊度が４．０ｄｔｅｘを超えると、糸が縮みすぎてソフトな風合いが出にくくなる。
【００３２】
次に、本発明に係る布帛の構成は特に限定するものではなく、編物の場合は組織がトリコット、ラッセル、天竺、またはダブルジャージ等、織物の場合は、織組織が平織、綾織、朱子織等のいずれか、またはそれらの応用組織から様々なものを選ぶことができる。
【００３３】
本発明に係るサイドバイサイド型複合繊維の混率はストレッチ性および風合いを考慮して適宜設定すればよいが、布帛の収縮性、強度や風合いの点から８０％質量％以下の範囲とすることが必要である。
【００３４】
また、サイドバイサイド型複合繊維と組み合わせて使用する糸としては、ポリエステルマルチフィラメントの仮撚加工糸が好適であるが、ポリエステルマルチフィラメントの生糸を用いても良い。
【００３５】
本発明に係る布帛は、サイドバイサイド型複合繊維を用い、常法により織編物とすることにより得られる。
この布帛を、常法により、染色加工等の熱処理を行うことで、サイドバイサイド型複合繊維からなる潜在捲縮糸（マルチフィラメント）が熱処理により収縮し、コイル状の形態を有するポリエステル立体捲縮糸となる。
【００３６】
本発明に係る布帛の収縮率は３〜３５％であることが好適である。
収縮率が３％未満であるとストレッチ性が乏しい生地になり、また収縮率が３５％を超えるとヒートセット加工時に幅出しが出来にくくなる。
【００３７】
上記熱処理後の生地を、常法によりヒートセット加工することにより、本発明のストレッチ性布帛を得ることができる。
本発明に係る熱処理後の生地は、ヒートセット加工が良好で、よって、優れたストレッチ性、ストレッチバック性と、膨らみ、強度があるストレッチ性布帛を得ることができる。
【００３８】
得られる本発明のストレッチ性布帛において立体捲縮糸の混率は、８０％質量％以下の範囲となっている。
【００３９】
本発明のストレッチ性布帛の伸長率は３〜６０％であることが必要である。
伸長率が３％未満であると一定荷重がかかったときに生地の伸び（ストレッチ性）が悪くなり、伸長率が６０％を超えると生地に適度なハリ感がなくなる。
【００４０】
本発明のストレッチ性布帛の引張強度は、１５０Ｎ以上あることが必要である。
引張強度が１５０Ｎ未満であると、生地が破れやすくなり使用できない。
【００４１】
本発明のストレッチ性布帛の伸長回復率は７０〜９５％であることが好適である。
伸長回復率が７０％未満であると一定荷重がかかったときに生地の戻りが悪くなり（ストレッチバック性）、膨らみ感やソフトな風合いが損なわれる傾向にある。
【実施例】
【００４２】
以下、実施例により本発明を具体的に説明する。
なお、評価項目に使用した特性値は下記の測定方法による。
【００４３】
・「原糸強度」の測定法
ＪＩＳ Ｌ１０１３に準じて測定した。 
【００４４】
・「潜在捲縮率」の測定法
潜在捲縮率は、下式により計算した値である。
潜在捲縮率（％）＝荷重下収縮率（％）−顕在捲縮率（％）−直線収縮率（％）
【００４５】
・「熱応力の測定法」
熱応力測定機（カネボウエンジニアリング（株）製）を用いて熱を付与したときの最大収縮応力（ｇ／デシテックス）を測定した。
【００４６】
・「布帛の収縮率」の測定法
ＪＩＳ Ｌ１０９６  ８．３９  Ｂ法（沸騰水浸漬法）に準じて測定した。
【００４７】
・「熱処理後の生地のヒートセット加工性」
生地をヒートセッターに通したときに規程幅で加工できたかどうかを評価した。
〇：生地幅（セット幅）が１２００ｍｍで加工できるもの
×：生地幅（セット幅）が１２００ｍｍで加工できないもの
【００４８】
・「ストレッチ性布帛伸長率（伸び率）」の測定法
ＪＩＳ Ｌ１０９６ ８．１６．１ Ｄ法（編物の定荷重法）に準じて測定した。
※Ｅｐ＝（Ｌ１−Ｌ）／Ｌ ×１００
※Ｅｐ＝定荷重時の伸び率（％）、Ｌ＝元の印間の長さ（ｍｍ）、Ｌ１＝一定荷重を加え１ｍｉｎ後の印間の長さ（ｍｍ）
・「ストレッチ性布帛伸長回復率（伸長弾性率）」の測定法
※ＪＩＳ Ｌ１０９６ ８．１６．２ Ｄ法（繰返し伸長法）に準じて測定した。
※Ｅｅ＝（Ｌｎ−Ｌｎ´）／Ｌｎ ×１００
※Ｅｅ＝定伸長時伸長弾性率（％）、Ｌｎ＝一定伸び（ｍｍ）、Ｌｎ´＝残留伸び（ｍｍ）
【００４９】
・「ストレッチ性布帛の引張強度」
ＪＩＳ Ｌ１０９６ ８．１４ Ａ法（ストリップ法）に準じて測定した。
○：タテ方向およびヨコ方法の引張強度が１５０Ｎ以上
×：タテ方向およびヨコ方法の引張強度が１５０Ｎに満たない
【００５０】
・「ストレッチ性布帛の膨らみ感」
ＪＩＳ Ｌ１０９６ ８．１６ Ｂ−１法（定荷重法）にて初荷重を加えたときの生地厚み（Ｓ）と定荷重を加えたときの生地厚み（Ｔ）を測定して評価した。
○：生地厚みが１．００ｍｍ以上
×：生地厚みが１．００ｍｍに未満
【００５１】
［実施例１］
熱収縮性の大きなポリエステル系樹脂（ｑ）として、テレフタル酸を主成分として酸成分に対しイソフタル酸を５モル％、エチレングリコールを主成分としてグリコール成分に対し２，２−ビス［４−（２−ヒドロキシエトキシ）フェニル］プロパンを５モル％共重合したポリエステル（粘度：０．６８６）を、熱収縮特性の小さなポリエステル系樹脂を（ｐ）として、ポリエチレンテレフタレート（粘度：０．６４）を、５０：５０の質量比率で複合紡糸装置を用いて、４４ｄｔｅｘ／１２ｆのサイドバイサイド型複合マルチフィラメント（繭断面）を紡出した。
得られたサイドバイサイド型複合マルチフィラメントと２２０ｄｔｅｘ／７２ｆのポリエチレンテレフタレート仮撚加工糸（セミダル：チタン分０．４重量％）とを２０ゲージの丸編機を用いて編立を行い、布帛（丸編物生地）を得た。なお、丸編組織はモックロディ（ダブルジャージ）であり、表糸およびつなぎ糸には２２０ｄｔｅｘ／７２ｆのポリエチレンテレフタレート仮撚加工糸（セミダル：チタン分０．４重量％）、裏糸には４４ｄｔｅｘ／１２ｆのサイドバイサイド型複合マルチフィラメントを用いた。
（サイドバイサイド型複合マルチフィラメントの混率＝９重量％）
得られた丸編物生地を用い、常法に従って染色加工を行い、次に、ヒートセット加工を行い、本発明のストレッチ性布帛を得た。
【００５２】
［実施例２］
丸編組織の表糸には３３０ｄｔｅｘ／９６ｆのポリエチレンテレフタレート仮撚加工糸（セミダル：チタン分０．４重量％）、つなぎ糸には８４ｄｔｅｘ／２４ｆのサイドバイサイド型複合マルチフィラメント、裏糸には４４ｄｔｅｘ／１２ｆのサイドバイサイド型複合マルチフィラメントを用いた以外は実施例１と同様にした。
（サイドバイサイド型複合マルチフィラメントの混率＝２８重量％）
【００５３】
［実施例３］
丸編組織の表糸には１６７ｄｔｅｘ／４８ｆのポリエチレンテレフタレート仮撚加工糸（セミダル：チタン分０．４重量％）、つなぎ糸には２２０ｄｔｅｘ／４８ｆのサイドバイサイド型複合マルチフィラメント、裏糸には１３０ｄｔｅｘ／２４ｆのサイドバイサイド型複合マルチフィラメントを用いた以外は実施例１と同様にした。
（サイドバイサイド型複合マルチフィラメントの混率＝６８重量％）
【００５４】
［比較例１］
丸編組織の表糸には８４ｄｔｅｘ／３６ｆ仮撚加工糸（セミダル：チタン分０．４重量％）、つなぎ糸および裏糸には２２０ｄｔｅｘ／４８ｆのサイドバイサイド型複合マルチフィラメントを用いた以外は実施例１と同様にした。
（サイドバイサイド型複合マルチフィラメントの混率＝８４重量％）
【００５５】
［比較例２］
熱収縮特性の小さなポリエステル系樹脂（ｐ）を、低粘度ポリエステル（ポリエチレンテレフタレート）（粘度：０．４７）へ変更した以外は実施例３と同様にした。
【００５６】
［比較例３］
熱収縮特性の大きなポリエステル系樹脂（ｑ）を、高粘度ポリエステル（粘度：０．７００）に変更した以外は比較例２と同様にした。
【００５７】
得られたサイドバイサイド型複合マルチフィラメントの潜在捲縮率、熱応力、原糸強度、また、布帛およびストレッチ性布帛の評価結果を表１に併せて示す。
【００５８】
【表１】
2019157321.tif 000002
【００５９】
＜結果＞
［実施例１〜３]
実施例１の丸編物生地は、共重合ポリエステルと低収縮ポリエステルとのポリマー構成のサイドバイサイド型複合マルチフィラメントの潜在捲縮率＝６％、熱応力＝１１０ｃＮ／ｄｔｅｘ、原糸強度＝４．０ｃＮ／ｄｔｅｘで、前記サイドバイサイド複合マルチフィラメントの丸編物生地中の混率が９質量％であり、染色加工時の生地収縮率が制限されて、その後工程のセット加工性および生地膨らみ感が良好であり、ストレッチ性とストレッチバック性に優れたストレッチ性布帛であった。
実施例２と実施例３の丸編物生地も同様に、染色時の生地収縮率が制限されてその後の工程のセット加工性および生地膨らみ感が良好であり、ストレッチ性とストレッチバック性に優れたストレッチ性布帛であった。
【００６０】
[比較例１]
サイドバイサイド型複合マルチフィラメントの布帛中の混率が８４質量％のとき染色加工時の生地収縮率が大きくなり、その後工程のセット加工時に幅出しが出来にくく、無理して引っ張ればセット加工できたもののセット後の生地は膨らみ感がなく、またストレッチ性に乏しいものとなった。
【００６１】
［比較例２］
セット後の生地は、ストレッチ性、膨らみはあったが、目標とする生地強度にならなかった。
【００６２】
［比較例３］
染色加工時の生地収縮率が大きく、その後工程のセット加工時に幅出しが出来にくくなり、無理して引っ張ればセット加工できたものの、セット後の生地は、目標とする生地強度にならなかった。
【産業上の利用可能性】
【００６３】
本発明のストレッチ性布帛は、インテリアおよび車両用内装材や医療向けの支持体として好適である。